(57)【要約】【課題】コスト高を招来させることなく、白金容器近傍のガラス領域において泡の発生を防止し得るガラス製造装置及びガラス製造方法を創案する。【解決手段】ガラス製造装置１は、溶解工程、清澄工程、供給工程、均質化工程、及び成形工程中の少なくとも一部に使用されるガラス製造装置である。ガラス製造装置１は、白金又は白金合金からなる白金容器１１の外側に電鋳耐火物１５を備えている。白金容器１１と電鋳耐火物１５とがガラス層１２を介して密着している。【選択図】図２
2012111667.tif 000002
【特許請求の範囲】
【請求項１】
溶解工程、清澄工程、供給工程、均質化工程、及び成形工程中の少なくとも一部に使用されるガラス製造装置において、
白金又は白金合金からなる白金容器の外側に電鋳耐火物を備えると共に、前記白金容器と前記電鋳耐火物とがガラス層を介して密着していることを特徴とするガラス製造装置。
【請求項２】
前記電鋳耐火物が、アルミナを主成分として含むことを特徴とする請求項１に記載のガラス製造装置。
【請求項３】
前記ガラス層が、実質的にアルカリ金属酸化物を含まないことを特徴とする請求項１又は２に記載のガラス製造装置。
【請求項４】
請求項１〜３のいずれかに記載のガラス製造装置を、溶解工程、清澄工程、供給工程、均質化工程、及び成形工程中の少なくとも一部に用いて、ガラスを製造することを特徴とするガラス製造方法。
【請求項５】
無アルカリガラスを製造する方法であることを特徴とする請求項４に記載のガラス製造方法。
【請求項６】
前記成形工程がダウンドロー法による板ガラスの成形工程であることを特徴とする請求項４又は５に記載のガラス製造方法。
【発明の詳細な説明】
【技術分野】
【０００１】
本発明は、ガラス製造装置及びそれを用いたガラス製造方法に関し、例えば電子デバイス用ガラス、特に高品質が要求される液晶ディスプレイ用板ガラス、有機ＥＬディスプレイ用板ガラスに製造に好適なガラス製造装置及びそれを用いたガラス製造方法に関する。
【背景技術】
【０００２】
ガラスを工業的に生産する場合、ガラス原料を溶解し、清澄、均質化した後、得られたガラス融液を成形装置に供給して所望の形状に成形する方法が一般的に用いられる。また、ディスプレイ用板ガラスのように高品質が要求される用途の場合、表示欠陥（異物、泡等）が発生しないように、清澄工程、供給工程等の製造工程では、白金又は白金合金からなる白金容器が一般的に用いられる。
【０００３】
ところで、特許文献１、２には、白金容器とガラス融液の接触に起因して泡が発生するという問題が記載されている。特許文献１、２によると、この現象は、ガラス融液と白金容器の外側の水素濃度差によって発生する。具体的には、白金容器の外側の水素濃度よりガラス融液中の水素濃度が高いと、ガラス融液中の水素が白金容器を透過し、白金容器の外側に拡散し易くなり、結果として白金容器近傍のガラス領域において酸素が飽和状態に達して、酸素泡が発生し易くなる。
【０００４】
この問題を解決すべく、特許文献１では、泡の原因となるガラス中の水分量を低下させる方法が提案されている。また、特許文献２では、白金容器の外側の雰囲気に水素又は水蒸気を導入する方法が提案されている。さらに、特許文献３〜５では、水素の透過を防止するために、白金容器の外表面に皮膜を形成する方法が提案されている。
【先行技術文献】
【特許文献】
【０００５】
【特許文献１】特表２００１−５０００９８号公報
【特許文献２】特表２００１−５０３００８号公報
【特許文献３】特表２００４−５２３４４９号公報
【特許文献４】特表２００６−５２２００１号公報
【特許文献５】特開２００６−７６８７１号公報
【発明の概要】
【発明が解決しようとする課題】
【０００６】
特許文献１に記載の方法は、ガラス中の水分量をβ−ＯＨで表し、このβ−ＯＨ値を０．５／ｍｍ未満に調整することにより、白金容器とガラス融液との界面における泡の発生を防止する方法である。そして、同文献では、ハロゲン等の乾燥剤等のガラス原料を選択することにより、ガラスのβ−ＯＨ値を０．５／ｍｍ未満に調整している。しかし、近年、液晶ディスプレイ用板ガラスの急激な需要拡大に対応するために、大量生産を可能とすべく溶解槽が大型化してきている。溶解槽が大型化すると、ガラス融液が溶解槽内に長時間滞在するようになる。この場合、溶融雰囲気中からガラス融液中に拡散する水分量が増加し易くなるため、ガラスのβ−ＯＨ値を０．５／ｍｍ未満に調整し難くなる。また、近年、環境的観点から、清澄剤であるＡｓ２Ｏ３、Ｓｂ２Ｏ３等の使用が制限されつつある。これらの清澄剤の使用が制限される場合には、溶解槽内におけるガラス融液の滞在時間を長くする手法が採用される場合があり、この場合も、上記と同様にして、ガラス融液中の水分量が増加し易くなる。したがって、ガラス原料の選択により、ガラスのβ−ＯＨ値を０．５／ｍｍ未満に低下させる方法は、生産効率上、問題がある。
【０００７】
また、特許文献２に記載の方法は、白金容器の外側の雰囲気に水素又は水蒸気を導入することにより、水素がガラス融液から白金容器の外側に透過する事態を防止して、白金容器近傍のガラス領域において泡の発生を防止する方法である。しかし、この方法は、水素濃度の厳密な制御が必要であるため、コスト高の要因となる。具体的には、水素ガス濃度が高過ぎると、白金容器の壁を通して、白金容器の外側からガラス融液に水素が過剰に供給されて、その過剰な水素がガラス成分の一部を還元して、結果として、その還元成分が白金容器と合金を形成するおそれがある（特許文献２参照）。一方、水素ガス濃度が低過ぎると、発泡防止効果が乏しくなる（特許文献２参照）。
【０００８】
さらに、特許文献３〜５に記載の方法は、白金容器の外表面に水素透過性が低い皮膜を形成して、白金容器近傍のガラス領域において泡の発生を防止する方法である。この方法の場合、水素の透過を完全に防止するためには、無欠陥の皮膜が要求される。つまり皮膜に亀裂等の欠陥があると、その部分から水素が透過し、白金容器近傍のガラス領域において泡の発生を防止し難くなる。しかし、実際の施工において、白金容器の外表面に無欠陥の皮膜を効率的に形成することは困難である。また、高温雰囲気、操業温度の変動等の影響により、操業中に皮膜が劣化したり、破損したりする可能性もある。しかも皮膜の欠陥が微小である場合には、その欠陥の発見が困難になる。さらに、欠陥の補修を行う際には操業を中断する必要がある。したがって、特許文献３〜５に記載の方法も、コスト高の要因となる。
【０００９】
そこで、本発明は、コスト高を招来させることなく、白金容器近傍のガラス領域において泡の発生を防止し得るガラス製造装置及びガラス製造方法を創案することを技術的課題とする。
【課題を解決するための手段】
【００１０】
本発明者等は、鋭意検討の結果、白金容器の外側に電鋳耐火物を配置すると共に、白金容器と電鋳耐火物をガラス層で密着させることにより、上記技術的課題を解決できることを見出し、本発明として、提案するものである。すなわち、本発明のガラス製造装置は、溶解工程、清澄工程、供給工程、均質化工程、及び成形工程中の少なくとも一部に使用されるガラス製造装置において、白金又は白金合金からなる白金容器の外側に電鋳耐火物を備えると共に、白金容器と電鋳耐火物がガラス層を介して密着していることを特徴とする。
【００１１】
ここで、「白金容器」は、ガラス融液を収容し得る限り、その形状が限定されず、ポット形状、パイプ形状等が含まれる。更に、「白金容器」は、白金又は白金合金のみで形成された容器のみならず、ガラス融液との接触部分が白金または白金合金で内張りされた容器も含む。
【００１２】
また、「白金又は白金合金」は、白金族元素又は白金族元素を主成分として含む合金を指すが、耐熱性の観点から、白金又は白金を主成分として含む合金が好ましい。
【００１３】
さらに、「ガラス層」は、ガラスを含む限り特に限定されず、アルミナ等のセラミックとガラスの混合物、結晶化ガラス等を含む。
【００１４】
本発明のガラス製造装置は、白金容器の外側に電鋳耐火物を備えると共に、白金容器と電鋳耐火物がガラス層を介して密着している。電鋳耐火物は、一般的に使用される焼成耐火物に比して、粒界が明確でなく、気孔率が低いため、水素の透過速度が低い。また、ガラス層も、白金又は白金合金に比して、水素の透過速度が低い。よって、これらの構成を備えると、ガラス融液から白金容器の外側への水素の移動が適正に抑制されるため、白金容器近傍のガラス領域において、酸素飽和層が形成され難くなる。
【００１５】
なお、白金容器近傍のガラス領域における泡の発生原因として、特許文献１に記載の泡の発生原因以外に、種々の原因が提案されている。本発明のガラス製造装置を用いた場合に、特許文献１に記載の泡の発生原因以外の原因を抑制する方向に作用して、発泡抑制効果が得られている可能性もあり得る。
【００１６】
本発明のガラス製造装置において、電鋳耐火物はアルミナを主成分として含むことが好ましい。ここで、「アルミナを主成分として含む」とは、電鋳耐火物中の成分の内、最も含有量が多い成分がアルミナの場合（好ましくはアルミナの含有量が９０質量％以上の場合）を指す。
【００１７】
本発明のガラス製造装置において、ガラス層は実質的にアルカリ金属酸化物を含まないことが好ましい。ここで、「ガラス層が実質的にアルカリ金属酸化物を含まない」とは、ガラス層中のアルカリ金属酸化物（Ｌｉ２Ｏ、Ｎａ２Ｏ、及びＫ２Ｏ）の含有量が２０００ｐｐｍ（質量）以下の場合を指す。
【００１８】
本発明のガラス製造方法は、上記のガラス製造装置を、溶解工程、清澄工程、供給工程、均質化工程、及び成形工程中の少なくとも一部に用いて、ガラスを製造することを特徴とする。
【００１９】
本発明のガラス製造方法は、無アルカリガラスを製造する方法であることが好ましい。ここで、「無アルカリガラス」とは、ガラス組成中のアルカリ金属酸化物（Ｌｉ２Ｏ、Ｎａ２Ｏ、Ｋ２Ｏ）の含有量が２０００ｐｐｍ（質量）以下のガラスを指す。
【００２０】
本発明のガラス製造方法において、成形工程はダウンドロー法による板ガラスの成形工程であることが好ましい。
【図面の簡単な説明】
【００２１】
【図１】本発明の一実施形態に係るガラス製造装置及びガラス製造方法を説明するための模式的側面図である。
【図２】本発明の一実施形態に係る均質化槽を説明するための略図的断面図である。
【図３】本発明の一実施形態に係る供給管を説明するための略図的断面図である。
【発明を実施するための形態】
【００２２】
本発明のガラス製造装置は、溶解工程、清澄工程、供給工程、均質化工程、及び成形工程中の少なくとも一部に使用される。一般に、連続生産されるガラスの製造工程は、溶解工程、清澄工程、均質化工程、及び成形工程を含んでいる。溶解工程は、ガラス原料を溶解し、ガラス化する工程である。清澄工程は、溶解工程で得られたガラス融液を清澄剤等の働きによって清澄する工程である。供給工程は、各工程間にガラス融液を移送する工程である。均質化工程は、ガラス融液を攪拌し、均質化する工程である。成形工程は、ガラス融液を所望の形状に成形する工程である。なお、必要に応じて、上記以外の工程、例えばガラス融液を成形に適した状態に調節する状態調節工程を均質化工程後に取り入れてもよい。
【００２３】
本発明のガラス製造装置は、清澄工程以降の工程に適用することが好ましく、特に供給管に適用することが好ましい。清澄工程以降の工程でガラス融液中に泡が発生した場合は、その泡を除去することが困難である。よって、本発明のガラス製造装置は、これらの工程に適用する意義が大きい。
【００２４】
成形工程は、特に限定されないが、高品質が要求される板ガラスの成形工程であることが好ましい。また、ディスプレイ用板ガラス等の場合、ダウンドロー法、特にオーバーフローダウンドロー法、スロットダウンドロー法で板ガラスを成形することが望ましい。ダウンドロー法で板ガラスを成形する場合、通常、清澄工程以降で白金容器が使用される。よって、本発明のガラス製造装置は、ダウンドロー法で板ガラスを成形する場合に、特に有効である。
【００２５】
本発明のガラス製造装置は、白金容器の外側に電鋳耐火物を備えると共に、白金容器と電鋳耐火物がガラス層を介して密着している。電鋳耐火物は、一般的に使用される焼成耐火物に比して、粒界が明確でなく、気孔率が低いため、水素の透過速度が低い。また、ガラス層も、白金又は白金合金に比して、水素の透過速度が低い。よって、これらの構成を備えると、ガラス融液から白金容器の外側への水素の移動が適正に抑制されるため、白金容器近傍のガラス領域において酸素飽和層が形成され難くなる。
【００２６】
ガラス層により白金容器と電鋳耐火物を密着させると、水素の透過速度を確実に低下させる効果に加えて、電鋳耐火物の目地を塞ぐ効果も享受することができる。また、電鋳耐火物を用いると、白金容器の変形を防止し易くなる。
【００２７】
本発明のガラス製造装置は、白金容器と電鋳耐火物がガラス層を介して密着している。ガラス層により白金容器と電鋳耐火物を密着させる方法として、種々の方法を採用することができる。例えば、予め白金容器と電鋳耐火物の間に隙間を設けた後、その隙間にガラス粉末を充填し、熱処理を施す方法を採用することができる。この場合、白金容器と電鋳耐火物の間の隙間は、１ｍｍ〜１０ｍｍであることが好ましく、１ｍｍ〜５ｍｍであることがより好ましく、３ｍｍ〜５ｍｍであることが特に好ましい。隙間が１ｍｍより小さいと、隙間全域にガラス層を形成することが困難になる傾向がある。一方、隙間が１０ｍｍより大きいと、白金容器の位置固定が不十分になり、白金容器が変形し易くなる傾向がある。なお、ガラス層により白金容器と電鋳耐火物を密着させる方法として、予め白金容器の外表面にガラス層を形成した上で電鋳耐火物を接触させた後、熱処理する方法を採用することもできる。
【００２８】
本発明のガラス製造装置において、電鋳耐火物は、アルミナを主成分として含むことが好ましい。アルミナを主成分として含む電鋳耐火物は、耐熱性が良好であり、且つ材料コストが低く、しかも気孔率が低い特徴を有している。
【００２９】
本発明のガラス製造装置において、電鋳耐火物の気孔率は５％以下、特に２％以下が好ましい。電鋳耐火物の気孔率が低い程、水素の透過速度が低くなる。
【００３０】
ガラス層は、実質的にアルカリ金属酸化物を含まないことが好ましく、ガラス組成として、質量％で、ＳｉＯ２  ４０〜７０％、Ａｌ２Ｏ３  ５〜２０％、Ｂ２Ｏ３  ０〜１５％、ＭｇＯ  ０〜１０％、ＣａＯ  ０〜２５％、ＳｒＯ  ０〜１５％、及びＢａＯ  ０〜１５％を含有することが好ましい。このようにすれば、工程温度が高温になっても、高粘性を維持できるため、ガラス層がガラス製造装置から脱落する事態を防止し易くなり、長期に亘って、白金容器近傍のガラス領域において発泡を防止し易くなる。
【００３１】
ガラス層は、結晶化ガラスを含むことが好ましく、特にムライトが析出した結晶化ガラスを含むことが好ましい。このようにすれば、工程温度が高温になっても、形状を維持できるため、ガラス層がガラス製造装置から脱落する事態を防止し易くなり、長期に亘って、白金容器近傍のガラス領域において発泡を防止し易くなる。
【００３２】
ガラス層は、φ０．３ｍｍ以上のアルミナボールを含んでいてもよい。このようにすれば、アルミナボールがスペーサー機能を発揮して、白金容器の変形を防止し易くなる。
【００３３】
ガラス層中のガラス（結晶化ガラスを含む）の割合は、水素の透過速度を確実に低下させるため、３０質量％以上、特に５０質量％以上が好ましい。
【００３４】
ガラス層の厚みは１ｍｍ〜１０ｍｍであること好ましく、１ｍｍ〜５ｍｍであることがより好ましく、３ｍｍ〜５ｍｍであることが特に好ましい。ガラス層の厚みが１ｍｍより小さいと、ガラス層を形成することが困難になる傾向がある。一方、ガラス層の厚みが１０ｍｍより大きいと、白金容器を位置固定し難くなる傾向がある。
【００３５】
本発明のガラス製造方法は、上記のガラス製造装置を、溶解工程、清澄工程、供給工程、均質化工程、及び成形工程中の少なくとも一部に用いて、ガラスを製造することを特徴とするため、本発明のガラス製造装置と同様の技術的特徴を有している。このため、当該装置の好ましい態様、効果等は、当該方法の好ましい態様、効果等と実質的に同一になる。
【００３６】
本発明のガラス製造方法は、種々のガラスを製造することが可能である。その中でも、無アルカリガラスを製造することが好ましい。無アルカリガラスは、一般的に溶融温度が高く、特定の耐火物（例えば、焼成耐火物）と反応が生じ易い。このため、無アルカリガラスを製造する際、清澄工程、均質化工程等の各工程を白金容器内で行う必要性が高く、この場合、本発明の効果が大きくなる。
【００３７】
無アルカリガラスは、ガラス組成として、質量％で、ＳｉＯ２  ４０〜７０％、Ａｌ２Ｏ３  ５〜２０％、Ｂ２Ｏ３  ０〜１５％、ＭｇＯ  ０〜１０％（好ましくは０〜１％）、ＣａＯ  ０〜１５％（好ましくは５〜１０％）、ＳｒＯ  ０〜１５％、ＢａＯ  ０〜１５％、及びＳｎＯ２  ０〜１％（好ましくは０．１〜１％）を含有することが好ましい。このようにすれば、ディスプレイ用板ガラスの要求特性（低密度、高歪点、耐薬品性、低膨張性、耐失透性等）を満たし易くなる。また、無アルカリガラスは、実質的にＡｓ２Ｏ３、Ｓｂ２Ｏ３を含有していないことが好ましい。これらの清澄剤は、清澄性に優れるが、上記の通り、環境的観点から、その使用を制限することが好ましい。ここで、「実質的にＡｓ２Ｏ３、Ｓｂ２Ｏ３を含有していない」とは、ガラス組成中のＡｓ２Ｏ３、Ｓｂ２Ｏ３の含有量が１０００ｐｐｍ（質量）以下の場合を指す。
【００３８】
本発明のガラス製造方法は、種々の用途のガラスの製造に適用可能であるが、高い泡品位が要求されるディスプレイ用板ガラス（特に、液晶ディスプレイ用板ガラス、有機ＥＬディスプレイ用板ガラス）の製造方法として好適である。なお、本発明のガラス製造方法は、プラズマディスプレイ用板ガラスの製造にも適用可能である。
【００３９】
次に、図面を用いて、本発明のガラス製造装置及びガラス製造方法を詳細に説明する。
【００４０】
図１は、本実施形態のガラス製造装置及びガラス製造方法を説明するための模式的側面図である。図１に示すガラス製造装置１は、液晶ディスプレイパネル用板ガラス等に使用される無アルカリガラスを製造するためのガラス製造装置である。
【００４１】
図１に示すように、ガラス製造装置１は、溶解槽３１と、清澄槽３２と、均質化槽（攪拌槽）３３と、状態調節槽３４と、成形槽（オーバーフロー槽）３５と、供給管３６、３７、３８、３９とを備えている。
【００４２】
溶解槽３１は、投入されたガラス原料（バッチ、カレット等）を溶解して、ガラス融液を得る溶解工程を行うための容器である。溶解槽３１は、供給管３６によって清澄槽３２に接続されている。
【００４３】
清澄槽３２は、溶解槽３１から供給されたガラス融液を清澄する清澄工程を行うための白金容器である。清澄槽３２は、供給管３７によって均質化槽３３に接続されている。
【００４４】
均質化槽３３は、清澄されたガラス融液を攪拌し、均一化する均質化工程を行うための白金容器である。均質化槽３３は、供給管３８によって状態調節槽３４に接続されている。なお、供給管３６、３７、３８、３９は、供給工程を行うための白金容器である。
【００４５】
状態調節槽３４は、ガラス融液を成形に適した状態に調節する白金容器である。状態調節槽３４は、供給管３９によって成形槽３５に接続されている。
【００４６】
成形槽３５は、ガラス融液を所望の形状に成形するための容器である。図１では、成形槽３５は、断面形状（紙面と直行する断面形状）が略楔形を呈しており、成形槽３５の上部にオーバーフロー溝が形成されている。供給管３８によってガラス融液をオーバーフロー溝に供給した後、そのガラス融液をオーバーフロー溝から溢れさせて、成形槽３５の両側の側壁面（紙面の表裏両側に位置する側面）に沿って流下させる。そして、その流下させたガラス融液をそれぞれ成形体の下頂部で融合させて、板状に成形する。
【００４７】
図２は、均質化槽３３の略図的断面図である。なお、清澄槽３２、状態調節槽３４も同様の構造を有している。図３は、供給管３７の略図的断面図である。なお、供給管３８、３９も供給管３７と同様の構造を有している。
【００４８】
図２、図３から明らかなように、均質化槽３３、供給管３７、３８、３９は、白金容器１１の外側に電鋳耐火物１５を備えると共に、ガラス層１２を介して白金容器１１と電鋳耐火物１５が密着した状態となっている。図２に示すように、均質化槽３３の白金容器１１は、ポット形状であり、上部に開口を有している。一方、図３に示すように、供給管３７、３８、３９は、パイプ形状である。
【００４９】
ガラス層１２は、実質的にアルカリ金属酸化物を含まない結晶化ガラスを含み、スペーサーとしてアルミナボールを含んでいる。電鋳耐火物１５は、アルミナを主成分として含んでいる。結晶化ガラスは、ガラス組成として、質量％で、ＳｉＯ２  ４０〜７０％、Ａｌ２Ｏ３  ５〜２０％、Ｂ２Ｏ３  ０〜１５％、ＭｇＯ  ０〜１０％、ＣａＯ  ０〜１５％、ＳｒＯ  ０〜１５％、及びＢａＯ  ０〜１５％を含有し、実質的にアルカリ金属酸化物を含有していない。なお、ガラス層１２の厚みは５ｍｍである。
【００５０】
ガラス融液１４は、無アルカリガラス（日本電気硝子株式会社製ＯＡ−１０Ｇ）である。
【００５１】
図１〜３に記載のガラス製造装置１によれば、清澄槽３２でガラス融液１４中の初期泡を除去し得ると共に、その後の工程で泡の発生を抑制することができる。
【００５２】
なお、図１〜３に記載のガラス製造装置は、単なる例示であり、本発明の趣旨を逸脱しない限り、種々の変更が可能である。例えば、溶解工程と清澄工程を単一の白金容器で行ってもよいし、一つの工程を複数の白金容器で行ってもよい。
【実施例】
【００５３】
以下、実施例に基づいて、本発明を詳細に説明する。但し、以下の実施例は単なる例示である。本発明は、以下の実施例に何ら限定されない。
【００５４】
（実施例１）
３５ｍｍ角で厚み１０ｍｍの電鋳耐火物（サンゴバン・ティーエム株式会社製ＳＣＩＭＯＳ  Ｍ）の上に、ガラス層を介して、３０ｍｍ角で厚み０．０５ｍｍの白金箔を配置した。なお、電鋳耐火物と白金箔をガラス層で密着させた。次に、白金箔の上に、水分量５４０ｐｐｍの無アルカリガラス（日本電気硝子株式会社製ＯＡ−１０Ｇ、１８ｍｍ×１８ｍｍ×３．５ｍｍ厚）を配置した。続いて、この試料を１５００℃まで加熱し、１５００℃で１５分間保持した後、冷却し、白金箔上の無アルカリガラスの様子を観察した。
【００５５】
（比較例１）
３５ｍｍ角で厚み１０ｍｍの電鋳耐火物（サンゴバン・ティーエム株式会社製ＳＣＩＭＯＳ  Ｍ）の上に、ガラス層を介さずに、３０ｍｍ角で厚み０．０５ｍｍの白金箔を配置したこと以外は、上記実施例１と同様の条件で実験を行った。
【００５６】
（比較例２）
電鋳耐火物に代えて、焼成耐火物（コバレントマテリアル株式会社製Ｍ３９０）を用いたこと以外は、上記比較例１と同様の条件で実験を行った。
【００５７】
実施例１のように、電鋳耐火物と白金箔をガラス層で密着させた場合は、無アルカリガラス中に発泡が実質的に観察されなかった。
【００５８】
一方、比較例１のように、ガラス層を介さずに電鋳耐火物を用いた場合は、無アルカリガラス中に泡が発生しており、また比較例２のように、ガラス層を介さずに焼成耐火物を用いた場合は、無アルカリガラス中に多数の泡が発生していた。
【００５９】
したがって、本発明のガラス製造装置及びガラス製造方法を用いると、白金容器近傍のガラス領域において酸素飽和層の形成を効果的に防止し得ると考えられる。
【符号の説明】
【００６０】
１…ガラス製造装置
１１…白金容器
１２…ガラス層
１４…ガラス融液
１５…電鋳耐火物
２０…供給管
３１…溶解槽
３２…清澄槽
３３…均質化槽（攪拌槽）
３４…状態調節槽
３５…成形槽（オーバーフロー槽）
３６〜３９…供給管
【図１】
2012111667.tif 000003
【図２】
2012111667.tif 000004
【図３】
2012111667.tif 000005